(57)【特許請求の範囲】
【請求項１】
細孔直径Ｘ±αｎｍ（３．０≦Ｘ＜１０、α＝１．０：該細孔直径の分布範囲とする。）の範囲に細孔径分布の極大値を有し、該範囲の細孔容積が０．０１０〜０．５０ｃｍ3／ｇで、かつ、該細孔容積が細孔直径２．０〜５０ｎｍの範囲の全メソポア容積の１５％以上を占めることを特徴とするメソポアカーボン。
【請求項２】
Ｃｕ−Ｋα線によるＸ線回折パターンで２θ＝２６°近傍に黒鉛結晶（００２）面に由来する回折ピークを有することを特徴とする請求項１記載のメソポアカーボン。
【請求項３】
難黒鉛化性炭素の一部が黒鉛化したものであることを特徴とする請求項１または請求項２記載のメソポアカーボン。
【請求項４】
炭素含有率が８０ｗｔ％以上、窒素含有率が１ｗｔ％未満である請求項１〜３のいずれかに記載のメソポアカーボン。
【請求項５】
遷移金属のいずれか一種、または遷移金属いずれか一種の化合物を含有する請求項１〜４のいずれかに記載のメソポアカーボン。
【請求項６】
炭素材または炭素材前駆物質に、遷移金属のいずれか一種、または該遷移金属のいずれか一種の化合物を、遷移金属換算で０．５〜５０重量部添加した後、６５０℃以上の温度で、非酸化性雰囲気下で炭化または弱酸化性雰囲気下で賦活することを特徴とする、請求項１〜５のいずれかに記載のメソポアカーボンの製造方法。
【請求項７】
炭素材がヤシ殻、コークス、木炭、樹脂炭化物、または炭素材前駆物質がヤシ殻、石炭、木材、樹脂、または炭素材がフェノール樹脂炭化物、または炭素材前駆物質がフェノール樹脂、または炭素材前駆物質がイオン交換樹脂である請求項６記載のメソポアカーボンの製造方法。
【請求項８】
炭素材または炭素材前駆物質１００重量部に対して遷移金属のいずれか一種、または遷移金属のいずれか一種の化合物を遷移金属のいずれか一種換算で０．５〜５０重量部添加することを特徴とする請求項６又は請求項７に記載のメソポアカーボンの製造方法。
【請求項９】
遷移金属のいずれか一種、または遷移金属のいずれか一種の化合物が、金属粉末あるいは硝酸塩、酢酸塩、硫酸塩、炭酸塩、りん酸塩、臭化物、塩化物、りん化物、酸化物、水酸化物のいずれかのうち一種あるいは二種以上の物質である請求項６〜８のいずれかに記載のメソポアカーボンの製造方法。
【請求項１０】
非酸化性雰囲気が窒素、ヘリウム、アルゴン、水素または一酸化炭素を気体として含有してなるものである請求項６〜９のいずれかに記載のメソポアカーボンの製造方法。
【発明の詳細な説明】
【０００１】
【発明の属する技術分野】
本発明は、細孔直径Ｘ±αｎｍ（３．０≦Ｘ＜１０、α＝１．０：該細孔直径の分布範囲とする。）の範囲に細孔径分布の極大値を有し、該範囲の細孔容積が０．０１０〜０．５０ｃｍ3 ／ｇで、かつ、該細孔容積が細孔直径２．０〜５０ｎｍの範囲の全メソポア容積の１５％以上を占めることを特徴とするメソポアカーボンおよびその製造方法に関するものである。本発明のメソポアカーボンは、メソポア領域に細孔径分布の単一で特徴的な極大値を有し、トリハロメタンの前駆物質となるフミン質や、染料等の有機化合物等の比較的大きな分子サイズの化合物の特異的な吸着除去に用いることができるとともに、電極材、あるいは触媒担体として用いることができる。
【０００２】
【従来の技術】
従来、種々の物質或いはイオン等の吸着能を示すものとして、粉末活性炭、粒状活性炭や繊維状活性炭が知られており、浄水装置、脱臭装置、脱色装置などに充填される各種吸着材や、触媒担体、あるいは、電極材などに広く用いられている。これらの活性炭は、従来、主としてヤシ殻や、石炭、木材等を原料とする炭素材を水蒸気存在下あるいは、塩化亜鉛、水酸化カリウム等の存在下に賦活処理することによって製造され、微細な細孔を数多く有している。なお、本発明においては、細孔直径０．７ｎｍ未満の細孔をサブミクロポア、細孔直径０．７〜２．０ｎｍの範囲の細孔をミクロポア、細孔直径２．０〜５０ｎｍの範囲の細孔をメソポア、細孔直径５０ｎｍ以上の細孔をマクロ孔と称する。
【０００３】
従来の活性炭の製造方法によれば、主に細孔直径が０．７〜２．０ｎｍであるミクロポアおよび細孔直径が０．７ｎｍ未満であるサブミクロポアの発達した活性炭が製造され、細孔直径が２．０〜５０ｎｍであるメソポアの形成が少なく、メソポアの細孔容積の比率は全体の１０％に満たない活性炭となっている。そのような活性炭は、比表面積が大きく、分子サイズが２．０ｎｍより小さい分子の吸着能力に優れている半面、染色工業等で使用される有機化合物のような分子サイズの大きい物質を効率よく吸着することは出来ないという欠点がある。また、触媒あるいは触媒担体として用いる場合でも、細孔直径が小さいために、触媒坦持量が小さくなり、触媒活性が低くなるという欠点がある。
【０００４】
また、吸着質の分子サイズに応じた吸着特性の観点からは、特定のサイズの細孔のみを有する活性炭の製造が望ましいが、メソポアに関して、特定の細孔領域に特異的な細孔径分布を有する吸着材は得られていない。
【０００５】
近年、河川水からの水道原水中に溶存する有機物であるフミン質が、水道水の殺菌の際に添加される塩素と反応して、発癌性の高いトリハロメタン等を生成することが大きな環境問題となっている。フミン質の除去は水道水の安全性の点から重要であるが、フミン質は比較的分子サイズが大きいため、２〜３０ｎｍの範囲の、その中でも細孔直径が３．０〜１０．０ｎｍのメソポア領域の細孔が発達していることが重要であるが、従来の活性炭ではその範囲の細孔容積が小さく、十分な吸着除去能が得られず、メソポア領域に細孔を有する吸着材の開発が急務となっている。
【０００６】
また、染色工業で使用される、分子径が２．２６ｎｍと巨大な構造の酸性染料（Ａｃｉｄ  Ｂｌｕｅ  ９０）や、医薬品分野で有用である、分子径が２．０９ｎｍのビタミンＢ12等の比較的大きな分子サイズの化学物質の吸着に対して、選択的に吸着効率を向上させるには、細孔直径３．０〜１０．０ｎｍの範囲に細孔径分布の極大値を有した吸着材が極めて有用である。
【０００７】
また、近年、バックアップ電源、補助電源等として活性炭を分極性電極とした電気二重層コンデンサがエレクトロニクス分野の発展とともに需要も急成長しており、大きな注目を浴びている。この電気二重層コンデンサの静電容量は、分極性電極の表面積や、単位面積当たりの静電容量や電極の内部抵抗等に、影響を受けるが、特に電気二重層を形成する電解液中のイオンの大きさと、活性炭の細孔の大きさの関係が重要である。
【０００８】
具体的には、有機溶媒系といわれるアンモニウムイオン、ホスホニウムイオン等を利用したコンデンサは、細孔直径２ｎｍ以上の部分が静電容量に関与しているといわれており、さらに硫酸を電解質とする水系コンデンサでも、高電流密度および低温での性能は２ｎｍ以上の細孔が静電容量に寄与していると考えられており、細孔直径３．０〜１０．０ｎｍの範囲に細孔分布を有する活性炭は、電気二重層コンデンサ用電極材としても優れていることが期待できる。
【０００９】
これまでにも、活性炭の細孔直径を大きくし、分子径の比較的大きい物質を吸着できる吸着材を製造する種々の試みがなされている。例えば、賦活工程を幾度も繰り返すことにより、細孔直径を大きくする方法があるが、その製造法では、全細孔容積に占めるメソポア領域の細孔容積の割合は低く、また、賦活工程を繰り返すことにより収率が低下するので好ましくない。
【００１０】
また、特開平５−３０２２１６号公報で開示されている比表面積０．１〜１２００ｍ2 ／ｇの炭素質繊維に酸化剤による親水化処理を施した後、アルカリ土類金属を担持せしめて、賦活処理を行なう炭素質繊維の改質方法では、孔径１．５〜１５ｎｍの範囲に細孔は形成されるが、細孔直径Ｘ±αｎｍ（３．０≦Ｘ＜１０、α＝１．０：該細孔直径の分布範囲とする。）に極大値を有するものではなく、炭素材の微細構造の厳密な制御がなされていない。こうした炭素材は、広範な細孔分布を有し、吸着に効果的な細孔以外の余分な細孔が多数存在するために吸着効率が低下し、また、繊維密度が減少して強度も低下するという欠点を有している。
【００１１】
また、特開平５−８１１号公報に開示されている活性炭素材料は、蛋白質または蛋白質含有汚泥もしくは廃棄物、あるいはポリアクリロニトリル繊維状活性炭を原料とするため、不純物が多く、また、単に炭化あるいは水蒸気、炭酸ガス、酸素等で賦活処理するだけであるため、厳密な細孔径制御がなされていない等の欠点を有している。さらに、炭素純度が低いため電気伝導性が低く、電極材料用途にも適していない。
【００１２】
さらに、特開平５−２９４６０７号公報に開示されている低軟化点ピッチと金属化合物からなる混合物を炭素化処理及び賦活処理してなる金属含有活性炭の製造方法でも、細孔直径Ｘ±αｎｍ（３．０≦Ｘ＜１０、α＝１．０：該細孔直径の分布範囲とする。）の範囲に極大値を有するものを得ることは出来ず、また、イッテルビウム化合物及び／又はイットリウム化合物等の希土類化合物を使用するので原料コストが高くなり経済的でないのが現状である。
【００１３】
【発明が解決しようとする課題】
上記のように、従来のメソポア領域に細孔を形成させる方法では、細孔直径Ｘ±αｎｍ（３．０≦Ｘ＜１０、α＝１．０：該細孔直径の分布範囲とする。）の範囲に細孔径分布の極大値を有するメソポアカーボンは得られておらず、厳密な細孔径制御が十分に出来ていないのが現状である。本発明は、上記の種々の問題点を解決するために成されたものであり、その目的は、メソポア領域において細孔直径Ｘ±αｎｍ（３．０≦Ｘ＜１０、α＝１．０：該細孔直径の分布範囲とする。）の範囲に細孔径分布の極大値を有するメソポアカーボンを得ることにある。また、本発明のさらなる目的は本発明の上記メソポアカーボンの製造法を提供することにある。
【００１４】
【課題を解決するための手段】
本発明者らは、上記課題を解決するため鋭意研究を重ねた結果、炭素材または炭素材前駆物質に、遷移金属中でも元素記号で表されるＴｉ、Ｃｒ、Ｍｎ、Ｆｅ、Ｃｏ、Ｎｉ、Ｃｕ、Ｗのいずれかから選ばれる遷移金属のいずれか一種、あるいは該遷移金属のいずれか一種の化合物を添加した後、６５０℃以上の温度で熱処理を行うことにより、細孔直径Ｘ±αｎｍ（３．０≦Ｘ＜１０、α＝１．０：該細孔直径の分布範囲とする。）の特定の範囲に細孔径分布の極大値を有するメソポアカーボンを提供できることを見出し、本発明を完成するに至った。
【００１５】
本発明のメソポアカーボンの細孔形成メカニズムは、明らかではないが、遷移金属周囲の炭素が、共存する遷移金属の触媒作用により、熱処理時、あたかも遷移金属に浸食を受けるかのように、その骨格が一旦崩される。その際に遷移金属原子サイズと関連した細孔が形成されるものと推測される。また、冷却時、等方性をもって再結合するため、一部黒鉛化結晶が認められるものと考えられる。
【００１６】
即ち、本発明は、細孔直径Ｘ±αｎｍ（３．０≦Ｘ＜１０、α＝１．０：該細孔直径の分布範囲とする。）の範囲に細孔径分布の極大値を有し、該範囲の細孔容積が０．０１０〜０．５０ｃｍ3／ｇで、かつ、該細孔容積が細孔直径２．０〜５０ｎｍの範囲の全メソポア容積の１５％以上を占めることを特徴とするメソポアカーボンを提供するものである。
【００１７】
【発明の実施の形態】
本発明のメソポアカーボンは、特定の範囲に細孔径分布を有することにより、２〜１０ｎｍ程度の特定のサイズの分子について効率的な吸着能を示すことができる。また、細孔直径Ｘ±αｎｍ（３．０≦Ｘ＜１０、α＝１．０：該細孔直径の分布範囲とする。）の範囲の細孔容積は、好ましくは０．０１０〜０．５０ｃｍ3 ／ｇであり、より好ましくは０．０５０〜０．５０ｃｍ3 ／ｇ、最も好ましくは０．１０〜０．５０ｃｍ3 ／ｇである。この範囲の細孔容積が０．０１０ｃｍ3 ／ｇより小さいと、吸着容量が小さくなり好ましくない。また、この範囲の細孔容積は、細孔直径２．０〜５０ｎｍの範囲の全メソポア容積の１５％以上を占め、好ましくは２０〜９５％を占め、より好ましくは３０〜９５％を占める。この範囲の細孔容積が、細孔直径２．０〜５０ｎｍの範囲の全メソポア容積の１５％より小さい場合は、吸着容量が小さくなり好ましくない。
【００１８】
本発明のメソポアカーボンは、上記の特徴の他に、好ましくは、Ｃｕ−Ｋα線によるＸ線回折パターンで２θ＝２６゜近傍に黒鉛結晶（００２）  面に由来する回折ピークを有するものである。また、本発明のメソポアカーボンは、好ましくは、炭素材が難黒鉛化性炭素の一部が黒鉛化したものであることを特徴とする。前述のように、黒鉛結晶に由来する回折ピークが出現するということは、少なくとも部分的に黒鉛化が進んでいるということであり、結晶性の向上により細孔分布がより一層シャープになっているものと推定される。
【００１９】
また、電気、熱の伝導性も改善され、耐熱衝撃性も向上していると考えられる。また、難黒鉛化性炭素は、例えば、フェノール樹脂、フラン樹脂等を熱処理して得られる非晶質の炭素に見られる様に、通常２０００℃以上の熱処理を施しても黒鉛化困難であるが、本発明によれば、前述の如く遷移金属を共存させることにより、比較的低温の熱処理により、容易に黒鉛化することができ、細孔分布の均一性、電気伝導性、熱伝導性等の特性が改良される。
【００２０】
さらに、本発明のメソポアカーボンは、好ましくは、炭素含有率が８０ｗｔ％以上、より好ましくは９０ｗｔ％、最も好ましくは９５ｗｔ％以上であり、窒素含有率が１ｗｔ％未満である。炭素含有率が８０ｗｔ％を下回るものは炭化による細孔形成が不十分で、吸着容量が小さくなり、また、優れた導電性、耐蝕性、熱伝導性等という炭素材の特性が損なわれるので好ましくない。また、窒素含有率１ｗｔ％以上となると、吸着特性や導電性が影響を受け好ましくない。
【００２１】
本発明のメソポアカーボンを吸着材、触媒もしくは触媒担体、電極材等として使用する場合、それぞれの用途、使用箇所、使用状況等により、粉末状、顆粒状、円柱状、球状、破砕状、あるいは多孔質ブロック状等、種々の形状で使用することができ、粉末状の場合は、平均粒子径が、通常０．１０〜１５０μｍ、好ましくは１．０〜１００μｍ、より好ましくは５〜５０μｍで、粒子嵩密度が０．７〜２．３ｇ／ｃｍ3 、好ましくは０．８〜１．８ｇ／ｃｍ3 であり、顆粒状の場合は、平均粒子径が、通常１５０〜２０００μｍ、好ましくは２００〜１０００μｍ、より好ましくは２５０〜６００μｍであり、粒子嵩密度が０．７〜２．３ｇ／ｃｍ3 、好ましくは０．８〜１．８ｇ／ｃｍ3 である。
【００２２】
また、形状が破砕状の場合は、炭素材としてヤシ殻、石炭等の炭化物を破砕した不定形状をしており、平均粒子径が、通常１００〜２０００μｍ、好ましくは５００〜２０００μｍであり、粒子嵩密度が０．７〜２．３ｇ／ｃｍ3 、好ましくは０．８〜１．８ｇ／ｃｍ3 である。
【００２３】
また、形状が、円柱状または球状成形品の場合は、平均粒子径が０．１〜１５０μｍ程度の多数の炭素一次粒子が三次元的に不規則に合体され、その粒子間隙に細孔直径０．０５〜２０μｍ程度の多数のマクロ孔を有する内部構造を有し、粒子嵩密度が０．５〜１．８ｇ／ｃｍ3 であることを特徴とする。また、多孔質ブロック状の場合は、嵩密度０．１〜１．４ｇ／ｃｍ3 、気孔率３０〜８０％で、直径１〜５００μｍの網目状構造の連続したマクロ孔を有するものである。
【００２４】
本発明のメソポアカーボンは、遷移金属中でも元素記号で表されるＴｉ、Ｃｒ、Ｍｎ、Ｆｅ、Ｃｏ、Ｎｉ、Ｃｕ、Ｗのいずれかから選ばれる遷移金属のいずれか一種、あるいは該遷移金属いずれかの化合物の一種を含有すると、ｎ−ブタンの水素化分解やベンゼンのフェノールへの酸素酸化反応に触媒として有効に機能する。その含有量は遷移金属換算で通常１．０〜１０ｍｍｏｌ／ｇ、好ましくは３．０〜７．０ｍｍｏｌ／ｇである。
【００２５】
本発明のメソポアカーボンは、好ましくは、比表面積が６００〜２５００ｍ2 ／ｇ、より好ましくは８００〜２５００ｍ2 ／ｇ、最も好ましくは９００〜２５００ｍ2 ／ｇである。また、特定の用途においては比表面積が４００ｍ2 ／ｇ以下、好ましくは２００ｍ2 ／ｇ以下、最も好ましくは５０ｍ2 ／ｇ以下である。
【００２６】
また、本発明は、前述のメソポアカーボンの製造方法を提供するものである。即ち、炭素材または炭素材前駆物質に、遷移金属中でも元素記号で表されるＴｉ、Ｃｒ、Ｍｎ、Ｆｅ、Ｃｏ、Ｎｉ、Ｃｕ、Ｗのいずれかから選ばれる遷移金属のいずれか一種、あるいは該遷移金属いずれかの化合物の一種を添加した後、６５０℃以上の温度で非酸化性雰囲気下で炭化または弱酸化性雰囲気下で賦活することにより上述のメソポアカーボンを製造することができる。本発明のメソポアカーボンの製造に用いられる炭素材は、好ましくは、ヤシ殻炭、コークス、木炭、樹脂炭化物である。また、樹脂炭化物ではフェノール樹脂炭化物が好適に使用できる。これらの炭素材の比表面積値は、限定されるものではないが３０ｍ2 ／ｇより小さくてもよい。
【００２７】
また、本発明のメソポアカーボンの製造に用いられる炭素材前駆物質は、好ましくは、ヤシ殻、石炭、木材、樹脂である。樹脂炭化物の前駆物質となる樹脂は、特に限定するものではないがフェノール樹脂、メラミン樹脂、尿素樹脂、フラン樹脂等の熱硬化性樹脂が好ましい。
【００２８】
フェノール樹脂は大別するとレゾール樹脂とノボラック樹脂及びその他の特殊フェノール樹脂や変性品等に分類できる。メラミン樹脂は、メラミンとアルデヒド、通常はホルムアルデヒドを塩基性触媒の存在下で反応させることにより得られる無色透明の水溶性樹脂である。尿素樹脂は、尿素とホルムアルデヒドを酸触媒または塩基性触媒の存在下で反応させることにより得られる無色透明の水溶性樹脂である。フラン樹脂は、フルフリルアルコールの初期縮合物、フルフラール樹脂、あるいはそれらの変性樹脂等である。
【００２９】
本発明に用いる熱硬化性樹脂としては、製造時の取扱いが容易で炭化収率が高く細孔制御がし易い等の点でフェノール樹脂が好ましく、特に下記の粒状フェノール樹脂が最も好ましい。
【００３０】
即ち、該粒状フェノール樹脂は、特公昭６２−３０２１０号公報あるいは特公昭６２−３０２１２号公報等に開示されており、フェノール類とアルデヒドとの縮合物を主成分とする粒状樹脂であって、（Ａ）粒径０．１〜１５０μｍの球状一次粒子及びその二次凝集物を含有し、そして（Ｂ）少なくとも全体の５０重量％が目開き１５０μｍの篩を通過しうる大きさであり、（Ｃ）明細書本文に定義した、メタノール溶解度が５０重量％以下のものであって、しかも（Ｄ）液体クロマトグラフィーによる測定値として、遊離フェノール含有量が１００ｐｐｍ以下である。
ことを特徴とする粒状フェノール樹脂が特に好ましい。
【００３１】
本発明で用いる炭素材前駆物質としてのイオン交換樹脂としては、特に限定されるものではないがスチレン−ジビニルベンゼン共重合体を基体としたゲル型あるいはポーラス型あるいはハイポーラス型の強酸性陽イオン交換樹脂、あるいは、スチレン系の、アクリル系、フェノール系の高分子基体にイミノ二酢酸基、ポリアミン基、ジチオカルバミド基、オキシム基等の官能基を付与させたポーラス型あるいはハイポーラス型のキレート樹脂を用いることができる。
【００３２】
本発明においては、上記の炭素材または炭素材前駆物質１００重量部に対して遷移金属中でも元素記号で表されるＴｉ、Ｃｒ、Ｍｎ、Ｆｅ、Ｃｏ、Ｎｉ、Ｃｕ、Ｗのいずれかから選ばれる遷移金属のいずれか一種、あるいは該遷移金属いずれかの化合物の一種を、遷移金属換算で、好ましくは０．５〜５０重量部、より好ましくは１〜４０重量部、最も好ましくは２〜３０重量部添加し、６５０℃以上の温度で炭化または賦活することによりメソポアカーボンを製造することができる。ここで添加される遷移金属は、例えば、Ｔｉ、Ｃｒ、Ｍｎ、Ｆｅ、Ｃｏ、Ｎｉ、Ｃｕ、Ｗのいずれかから選ばれる遷移金属のいずれか一種、あるいは該遷移金属いずれかの化合物の一種は、金属粉末あるいは金属の硝酸塩、酢酸塩、硫酸塩、炭酸塩、りん酸塩、臭化物、塩化物、りん化物、酸化物、水酸化物のいずれかのうち一種あるいは二種以上の物質であることが好ましい。金属が粉末の形態であれば、好ましくは少なくとも全体の９５重量％が目開き１５０μｍの篩を通過しうる大きさであり、より好ましくは平均粒子径が０．３μｍの大きさの粉末である。また、金属の硝酸塩、酢酸塩、硫酸塩、炭酸塩、りん酸塩、臭化物、塩化物、りん化物、酸化物、水酸化物のいずれかの場合は、適宜、製造時の取扱いの容易な濃度となるよう、水溶液あるいは、メタノール等の極性溶媒で溶液として用いればよい。
【００３３】
本発明において、炭素材または炭素材前駆物質に、上述の遷移金属あるいは該遷移金属の化合物を添加する方法としては、例えば、金属粉末の場合は、そのまま所定量炭素材または炭素材前駆物質と攪拌混合すればよい。また、上述の遷移金属の化合物の場合には、所定量の金属化合物を、水溶液あるいは、メタノール等の極性溶媒で溶液とした上で、炭素材または炭素材前駆物質に混合添加するとよい。添加の際、溶液を低濃度にし、炭素材または炭素材前駆物質に対して２００〜５００重量部として添加し、スラリー状態で混合後、乾燥して溶媒を除去した後、炭化または賦活処理を行なってもよいし、添加の際、溶液を炭素材または炭素材前駆物質に対し５〜１００重量部とし、粘土状にて混練混合後、乾燥して溶媒除去後、炭化または賦活処理を行なってもよい。
【００３４】
炭素材前駆物質が、水、メタノール等の極性の高い溶媒に溶ける場合、炭素材前駆物質を溶液とした上で、各々の金属粉末を添加する場合は、そのまま所定量混合させて用いる。また、各々の金属化合物を添加する場合については、炭素材前駆物質に対して添加量が、遷移金属換算で所定量となるように、水溶液あるいは、メタノール等の極性溶媒で溶液とした上で、炭素材前駆物質溶液に混合添加する。得られた混合物は、乾燥後、炭化または賦活処理を行なう。
【００３５】
本発明において用いるイオン交換樹脂に各々の遷移金属化合物を添加させる方法としては、カラムに充填したイオン交換樹脂に、各々の金属イオンを含む溶液を通水するカラム法によるイオン交換や、各々の金属イオンを含む水溶液中にイオン交換樹脂を浸漬させる浸漬法によるイオン交換により行なうことができる。
【００３６】
上述の遷移金属のいずれか一種、あるいは該遷移金属いずれか一種の化合物を添加した炭素材または炭素材前駆物質は、非酸化性雰囲気下、６５０℃以上、好ましくは７００〜２０００℃、より好ましくは８００〜１５００℃で炭化することにより、あるいは炭化した後、弱酸化性雰囲気下で６５０℃以上、好ましくは７００〜１５００℃、より好ましくは８００〜１２００℃で賦活することにより、本発明のメソポアカーボンを製造することができる。炭化温度が６５０℃より低い場合には、遷移金属による細孔形成が進まず、細孔直径Ｘ±αｎｍ（３．０≦Ｘ＜１０、α＝１．０：該細孔直径の分布範囲とする。）の範囲に極大値を有するメソポアカーボンは得られない。また、炭化が不十分で細孔形成が進んでいないため、吸着容量が小さく、耐熱性、耐薬品性等も低いので好ましくない。
【００３７】
また、この場合の非酸化性雰囲気とは、窒素、ヘリウム、アルゴン、水素または一酸化炭素を気体として含有してなるものであり、実質的に酸化性ガスを含まないものである。また、弱酸化性雰囲気とは、水蒸気、二酸化炭素を主たる気体として含有してなるもので、窒素、ヘリウム、アルゴン、水素または一酸化炭素を一部含む場合も本発明の範囲に含まれる。
【００３８】
炭化及び賦活工程での最高処理温度に到達するまでの昇温速度は特に制限するものではないが、好ましくは５〜５００℃／Ｈ、最も好ましくは１０〜３００℃／Ｈである。炭化時の雰囲気、昇温速度、最高温度、最高温度での保持時間等は、炭素材の種類や細孔構造、炭素材前駆物質の種類や特性、目的とするメソポアカーボンの細孔構造等を考慮して最適条件を選定する。通常、細孔を形成させるには、比較的高温まで昇温することが好ましいが、最高温度が高すぎると、細孔が細かくなり過ぎ、また、細孔容積も減少するので、吸着性能や電極特性、触媒活性等が低下して好ましくない。
【００３９】
本発明により得られるメソポアカーボンは、通常、粉末状、顆粒状、破砕状、円柱状、球状、あるいは多孔質ブロック状の形状であり、細孔直径Ｘ±αｎｍ（３．０≦Ｘ＜１０、α＝１．０：該細孔直径の分布範囲とする。）の範囲に細孔径分布の極大値を有し、該範囲の細孔容積が０．０１０〜０．５０ｃｍ3 ／ｇで、かつ、該細孔容積が細孔直径２．０〜５０ｎｍの範囲の全メソポア容積の１５％以上を占める多数の細孔を有する。
【００４０】
【発明の効果】
本発明のメソポアカーボンは、細孔直径Ｘ±αｎｍ（３．０≦Ｘ＜１０、α＝１．０：該細孔直径の分布範囲とする。）の範囲に細孔径分布の極大値を有し、該範囲の細孔容積が０．０１０〜０．５０ｃｍ3 ／ｇで、かつ、該細孔容積が細孔直径２．０〜５０ｎｍの範囲の全メソポア容積の１５％以上を占める多数のメソポアが存在することから、トリハロメタンの前駆物質となるフミン質や、染料等の有機化合物等の比較的大きな分子サイズの化合物の吸着除去に適しており、上水用、排水処理用、食品精製用の吸着材に用いることが出来る。
【００４１】
また、メソポア領域に細孔を有することから、非吸着物質の吸脱着速度が速くなり、電解質の迅速な吸脱着が可能となることから、電気二重層コンデンサの電極材として有用である。さらに、メソポアに触媒を担持した触媒担体としても使用出来る。また、本発明のように、製造時に使用した金属元素をそのまま保持しておけば、炭化水素の酸化反応等に触媒効果を発揮する。
【００４２】
また、イオン交換樹脂にそのまま金属イオンが吸着されていれば、それを熱処理することにより有用な炭素系触媒となり、廃イオン交換樹脂の有効な利用方法ともなる。このように本発明のメソポアカーボンは、広範な分野において、実用上極めて有用である。
【００４３】
（測定法）
炭素、セラミックス等の多孔質材料の細孔の測定法には、通常、種々のガス吸着法や、水銀圧入法があり、細孔の大きさにより最適な測定法が使われている。測定法及び解析法の詳細は後述するが、０．７〜５０ｎｍ程度の範囲の細孔容積については、液体窒素温度における窒素吸着法を用いて解析するのが通例である。本発明のメソポアカーボンは、細孔直径Ｘ±αｎｍ（３．０≦Ｘ＜１０、α＝１．０：該細孔直径の分布範囲とする。）の範囲に細孔径分布の極大値を有し、液体窒素温度における窒素吸着法を用いて解析した。
【００４４】
本発明のメソポアカーボンの細孔径分布、細孔容積、比表面積の測定は、全自動ガス吸着測定装置ＢＥＬＳＯＲＰ２８（日本ベル株式会社製）を用いて液体窒素温度における窒素吸着法により行なった。細孔直径２．０〜５０ｎｍの細孔容積は、Ｄｏｌｌｉｍｏｒｅ−Ｈｅａｌの方法により求めた。この方法は、細孔の形状がシリンダー状であると仮定して、細孔径分布を脱着等温線を利用して算出する方法である。
以下、概略を説明する。
【００４５】
（１）細孔径分布および細孔容積の測定
シリンダー状の細孔半径は、（１）式で表される。
ｒP ＝ｔ＋ｒk           （１）
ここで、ｒP ：細孔半径
ｒk ：メニスカス部分のコア半径
ｔ  ：圧力ｐにおける吸着層の厚み
である。
吸着層の厚みは標準試料のｔ−プロットより、コア半径は、Ｋｅｌｖｉｎ式（２）より求められる。
ｌｎ（ｐ／ｐ0 ）＝−（２γＶL ／ｒm ＲＴ）ｃｏｓθ        （２）
ここで、ｐ  ：平衡圧
ｐ0 ：飽和蒸気圧
γ  ：液体の表面張力
ＶL ：液体のモル体積
ｒm ：メニスカス半径
Ｒ  ：気体定数
Ｔ  ：測定温度
θ  ：液体と細孔との接触角
脱着時のメニスカス半径がコア半径に等しいと仮定し、液体窒素温度における窒素の場合、
ｒk （ｎｍ）＝０．４０７８／ｌｏｇ（ｐ0 ／ｐ）        （３）
となる。
【００４６】
（２）比表面積の測定
液体窒素温度における窒素吸着等温線の測定結果を（４）式により整理して、単分子層吸着量を求め、窒素の分子占有面積（０．１６２ｎｍ2 ）から比表面積を求めるＢＥＴ多点法により行なった。
p／ｖ（p0−p ）＝（1 ／ｖm C ）＋｛(C−1)／ｖm C ｝(p／p0)     （４）
Ｓ  ＝ｖm ・ σN                                       （５）
ここで、p   ：平衡圧
p0  ：飽和蒸気圧
ｖ  ：平衡圧p における吸着量
ｖm ：単分子層吸着量
C   ：定数
Ｓ  ：比表面積
σN ：窒素単分子占有面積
である。
【００４７】
（３）Ｃｕ−Ｋα線によるＸ線回折測定
試作したメソポアカーボンのＸ線回折測定は、Ｘ線回折装置ＲＩＮＴ−１４００（理学電機株式会社製）を用い、管球にＣｕ−Ｋα、グラファイトモノクロメーターを使用し、反射粉末法により行なった。
【００４８】
（４）ＣＨＮ元素分析
ＣＨＮコーダーＭＴ−５（柳本製作所株式会社製）を用い、微量有機元素分析法により行なった。
【００４９】
以下、実施例をもとに本発明を具体的に説明するが、本発明の範囲は、これら実施例に限定されるものではない。
【００５０】
【実施例】
（本発明のメソポアカーボンの製造）
実施例１
平均粒子径２０μｍの粒状フェノール樹脂（鐘紡株式会社製：ベルパールＲ８００）１００重量部に対し、Ｃｏ換算で所定の添加量となる様に濃度を調整した塩化コバルト水溶液を加え、ミキサーでよく混合し、大気中、１１０℃で２４時間乾燥させた。乾燥させた試料を、電気炉にて窒素ガス雰囲気中で５０℃／時間の昇温速度で１０００℃まで昇温し、該温度で５時間保持した後、冷却してＣｏ添加量が０．２重量部（炭化試料１）、１重量部（炭化試料２）、５重量部（炭化試料３）、１０重量部（炭化試料４）、５０重量部（炭化試料５）、７０重量部（炭化試料６）である炭化試料を試作した。また、窒素ガス雰囲気中で炭化後、さらに、窒素／水蒸気（＝１／１）混合ガス雰囲気下で１時間賦活することによりＣｏ添加量が０．２重量部（賦活試料７）、１重量部（賦活試料８）、５重量部（賦活試料９）、１０重量部（賦活試料１０）、５０重量部（賦活試料１１）、７０重量部（賦活試料１２）である賦活試料を試作した。
【００５１】
また、原料に比表面積１５００ｍ2 ／ｇの炭素微粒子を用い、同様の操作を行って、Ｃｏ添加量が０．２重量部（炭化試料１３）、１重量部（炭化試料１４）、５重量部（炭化試料１５）、１０重量部（炭化試料１６）、５０重量部（炭化試料１７）、７０重量部（炭化試料１８）および０．２重量部（賦活試料１９）、１重量部（賦活試料２０）、５重量部（賦活試料２１）、１０重量部（炭化試料２２）、５０重量部（賦活試料２３）、７０重量部（賦活試料２４）を得た。各試料の一部は、希硝酸にて洗浄後、よく水洗して残留Ｃｏを除去し、ＣＨＮ元素分析に供した。
【００５２】
上記の如くして作製した各試料の、細孔径分布、細孔容積、ＣＨＮ元素分析、Ｃｕ−Ｋα線によるＸ線回折を測定した。図１に一例として炭化試料１、炭化試料２、炭化試料３、炭化試料６の細孔径分布を示す。横軸は細孔直径を、縦軸は該当する細孔直径の点での細孔容積を表す。この図より、炭化試料２、炭化試料３において、明らかに細孔直径３．０〜１０ｎｍに特異的な細孔径分布の極大値を有することが分かる。この時、細孔直径のＸは４ｎｍ、細孔直径の分布範囲であるαは１ｎｍである。一方、Ｃｏ添加量の少ない炭化試料１あるいは多い炭化試料６では細孔直径３〜１０ｎｍの範囲に細孔径分布の極大値は無いことが分かる。この様にして求めた各試料の細孔直径と、該物性を測定した結果を表１に示す。ＣＨＮ元素分析については希硝酸で洗浄した各試料の分析値であり、細孔径の解析、Ｘ線回折には未洗浄の試料を供した。ここで、細孔直径Ｘ±αｎｍ（３．０≦Ｘ＜１０、α＝１．０：該細孔直径の分布範囲とする。）の細孔容積をＶ1 とし、細孔直径２．０〜５０ｎｍの全メソポア細孔容積をＶ0 とする。また、細孔直径Ｘ±αｎｍ（３．０≦Ｘ＜１０、α＝１．０：該細孔直径の分布範囲とする。）の細孔容積（Ｖ1 ）の細孔直径２．０〜５０ｎｍの細孔容積（Ｖ0 ）に対する比を、以下Ｖ1 ／Ｖ0 （％）で表す。
【００５３】
表１より、粒状フェノール樹脂を原料として炭化試作した炭化試料２、炭化試料３、炭化試料４、炭化試料５、賦活試作した賦活試料８、賦活試料９、賦活試料１０、賦活試料１１、また、炭素微粒子を原料として炭化試作した炭化試料１４、炭化試料１５、炭化試料１６、炭化試料１７、賦活試作した賦活試料２０、賦活試料２１、賦活試料２２、賦活試料２３において細孔直径３．０〜５．０ｎｍ付近に特徴的な細孔径分布の極大値を示す。また、Ｃｏ添加量が少ない炭化試料１、賦活試料７、炭化試料１３、賦活試料１９については細孔直径２．０ｎｍより小さい範囲に細孔径分布の極大値を有するが、細孔直径Ｘ±αｎｍ（３．０≦Ｘ＜１０、α＝１．０：該細孔直径の分布範囲とする。）には、細孔径分布の極大値を有しなかった。また、Ｃｏ添加量が多すぎる炭化試料６、賦活試料１２、炭化試料１８、賦活試料２４については２０〜４０ｎｍ付近に細孔径分布の極大値を有するが、細孔直径Ｘ±αｎｍ（３．０≦Ｘ＜１０、α＝１．０：該細孔直径の分布範囲とする。）には、細孔径分布の極大値を有しなかった。
【００５４】
【表１】
0003709267.tif 000002
【００５５】
実施例２
実施例１と同様の粒状フェノール樹脂１００重量部に対し、Ｃｏ換算で５重量部の添加量となる様に濃度を調整した塩化コバルト水溶液を加え、ミキサーでよく混合した後、大気中、１１０℃で２４時間乾燥させた後、電気炉にて窒素ガス雰囲気中で５０℃／時間の昇温速度で所定の温度まで昇温し、続いて該温度で、窒素／水蒸気（＝１／１）混合ガス雰囲気下１時間賦活し、その後冷却して、４００℃賦活試料（賦活試料２５）、６００℃賦活試料（賦活試料２６）、７００℃賦活試料（賦活試料２７）、１０００℃賦活試料（賦活試料２８）を試作した。また、窒素ガス雰囲気中、５０℃／時間の昇温速度で所定の温度まで昇温し、該温度で５時間保持して炭化した後、冷却して６００℃炭化試料（炭化試料２９）、８００℃炭化試料（炭化試料３０）、１５００℃炭化試料（炭化試料３１）を試作した。各試料の一部は、希硝酸にて洗浄後、よく水洗し、残留Ｃｏを除去した。
【００５６】
上記の如くして作製した試料の、諸物性を実施例１と同様に測定し、表２に示す。表２より７００℃賦活の賦活試料２７、８００℃賦活の賦活試料９、１０００℃賦活の賦活試料２８、および８００℃炭化の炭化試料３０、１０００℃炭化の炭化試料３、１５００℃炭化の炭化試料３１において細孔直径Ｘ±αｎｍ（３．０≦Ｘ＜１０、α＝１．０：該細孔直径の分布範囲とする。）に特異的な細孔径分布の極大値を有し、また、Ｖ1 ／Ｖ0 も２０〜５６％を示すことが分かる。賦活温度が４００℃、６００℃である賦活試料２５、賦活試料２６および炭化温度が６００℃である炭化試料２９では、熱処理温度が低く細孔形成が不十分でありメソポア領域に細孔が発達しなかった。
【００５７】
【表２】
0003709267.tif 000003
【００５８】
実施例３
実施例１と同様の粒状フェノール樹脂１００重量部に対し、金属換算で５重量部の添加量となる様に濃度を調整した塩化第二鉄水溶液を加え、ミキサーでよく混合し、大気中、１１０℃で２４時間乾燥させた。乾燥させた試料を、電気炉にて窒素ガス雰囲気中で５０℃／時間の昇温速度で９００℃まで昇温し、該温度で５時間保持した後、冷却して炭化試料３２を試作した。また、窒素ガス雰囲気中で炭化後、さらに、窒素／水蒸気（＝１／１）混合ガス雰囲気下で１時間賦活することにより賦活試料３３を試作した。
【００５９】
また、同様に粒状フェノール樹脂１００重量部に対し、金属換算で５重量部の添加量となる様に濃度を調整した硝酸マンガン水溶液を加え、ミキサーでよく混合し、大気中、１１０℃で２４時間乾燥させた。乾燥させた試料を、電気炉にて窒素ガス雰囲気中で５０℃／時間の昇温速度で９００℃まで昇温し、該温度で５時間保持した後、冷却して炭化試料３４を試作した。また、窒素ガス雰囲気中で炭化後、さらに、窒素／水蒸気（＝１／１）混合ガス雰囲気下で１時間賦活することにより賦活試料３５を試作した。
【００６０】
また、同様に粒状フェノール樹脂１００重量部に対し、金属換算で５重量部の添加量となる様に濃度を調整した硫酸クロム水溶液を加え、ミキサーでよく混合し、大気中、１１０℃で２４時間乾燥させた。乾燥させた試料を、電気炉にて窒素ガス雰囲気中で５０℃／時間の昇温速度で９００℃まで昇温し、該温度で５時間保持した後、冷却して炭化試料３６を試作した。また、窒素ガス雰囲気中で炭化後、さらに、窒素／水蒸気（＝１／１）混合ガス雰囲気下で１時間賦活することにより賦活試料３７を試作した。
【００６１】
上記の如くして作製した炭化試料３２、賦活試料３３、炭化試料３４、賦活試料３５、炭化試料３６、賦活試料３７の、細孔径分布、細孔容積、ＣＨＮ元素分析、Ｃｕ−Ｋα線によるＸ線回折を測定した。それらの結果を表３に示す。ＣＨＮ元素分析については希硝酸で洗浄した各試料の分析値であり、細孔径の解析、Ｘ線回折には未洗浄の試料を供した。
【００６２】
【表３】
0003709267.tif 000004
【００６３】
表３より、粒状フェノール樹脂を原料として塩化第二鉄を混合して炭化試作した炭化試料３２、賦活試作した賦活試料３３において細孔直径３．０ｎｍ付近に特異的な細孔径分布の極大値を示した。また、硝酸マンガンを混合して炭化試作した炭化試料３４、賦活試作した賦活試料３５において細孔直径３．５ｎｍ付近に特異的な細孔径分布の極大値を示した。また、硫酸クロムを混合して炭化試作した炭化試料３６、賦活試作した賦活試料３７において細孔直径４．８ｎｍ付近に特異的な細孔径分布の極大値を示した。この結果より、各試料において、明らかに細孔直径Ｘ±αｎｍ（３．０≦Ｘ＜１０、α＝１．０：該細孔直径の分布範囲とする。）に特異的な細孔径分布の極大値を有することが分かる。
【００６４】
比較例１
平均粒子径２０μｍの粒状フェノール樹脂（鐘紡株式会社製：ベルパールＲ８００）を電気炉にいれ、窒素ガス雰囲気中で３０℃／Ｈの昇温速度で所定の温度まで昇温し、該温度で５時間保持した後冷却して、７００℃炭化試料（炭化比較試料３８）、１０００℃炭化試料（炭化比較試料３９）を試作した。また、窒素／水蒸気（＝１／１）混合ガス雰囲気中で所定の温度で１時間賦活することにより、８００℃賦活（賦活比較試料４０）、１０００℃賦活（賦活比較試料４１）を試作した。実施例１と同様にこれら比較試料の物性測定を行なった。その結果を表４に示す。表４より、炭化比較試料３８、炭化比較試料３９は、細孔直径２．０〜５０ｎｍの細孔容積値がそれぞれ０．０２８ｃｍ3 ／ｇ、０．０１０ｃｍ3 ／ｇと小さくメソポアは殆ど形成されていない。また、細孔直径Ｘ±αｎｍ（３．０≦Ｘ＜１０、α＝１．０：該細孔直径の分布範囲とする。）に細孔径分布の極大値は認められなかった。また、賦活比較試料４０、賦活比較試料４１は、比表面積値はそれぞれ９６５ｍ2 ／ｇ、１８２５ｍ2 ／ｇと大きく、ミクロポアは発達しており、細孔直径０．８ｎｍ付近に細孔径分布の極大値を有するが、細孔直径Ｘ±αｎｍ（３．０≦Ｘ＜１０、α＝１．０：該細孔直径の分布範囲とする。）に細孔径分布の極大値は無かった。即ち、遷移金属化合物を添加していないこれらの比較試料では細孔直径Ｘ±αｎｍ（３．０≦Ｘ＜１０、α＝１．０：該細孔直径の分布範囲とする。）に細孔径分布の極大値を有するメソポアカーボンは得られないことが分かった。
【００６５】
【表４】
0003709267.tif 000005
【００６６】
実施例４
市販の破砕状または円柱状のヤシ殻炭、コークス、フェノール樹脂炭、各１００重量部を、塩化銅水溶液中に浸積し、Ｃｕ換算で２重量部となる様に添着量を調整した。その後、大気中、１１０℃で２４時間乾燥させた試料を電気炉にて、窒素ガス雰囲気中で３０℃／時間の昇温速度で９００℃まで昇温し、２時間保持することにより出発原料がヤシ殻炭、コークス、フェノール樹脂炭である各炭化試料４２、炭化試料４３、炭化試料４４を試作した。炭化試料４２〜４４の原料物性、試作試料の諸物性を表５に示す。表５より、出発原料の異なる各炭化試料４２、炭化試料４３、炭化試料４４においても細孔直径がＸ±αｎｍ（３．０≦Ｘ＜１０、α＝１．０：該細孔直径の分布範囲とする。）付近に細孔径分布の極大値を有するメソポアカーボンを製造することができた。
【００６７】
【表５】
0003709267.tif 000006
【００６８】
実施例５
カラムに充填したキレート樹脂（三菱化学製：ＣＲ−１１）に１．０ｍｏｌ／ｌの塩化ニッケル水溶液を通液し、ニッケルイオンをイオン交換した後、１１０℃で１２時間乾燥させた後、窒素雰囲気下、室温から所定の温度まで５℃／分で昇温し、該温度で３時間保持することにより炭化温度４００℃試料（炭化試料４５）、炭化温度６００℃試料（炭化試料４６）、炭化温度７００℃試料（炭化試料４７）、炭化温度８００℃試料（炭化試料４８）、炭化温度９００℃試料（炭化試料４９）を試作した。また、窒素雰囲気下、室温から５℃／分で昇温し、二酸化炭素／窒素（＝１／１）混合ガスの雰囲気下、所定の温度で１時間保持することにより、賦活温度７００℃（賦活試料５０）、賦活温度８００℃（賦活試料５１）を試作した。
【００６９】
また、カラムに充填した強塩基性陰イオン交換樹脂（三菱化学製：ＰＡ３１２Ｌ）に０．５ｍｏｌ／ｌのタングステン酸ナトリウム水溶液を通液し、交換容量までタングステン酸イオンを吸着させ、イオン交換し、１１０℃で１２時間乾燥させた後、窒素雰囲気下、室温から所定の温度まで５℃／分で昇温し、該温度で３時間保持することにより炭化温度６００℃試料（炭化試料５２）、炭化温度８００℃試料（炭化試料５３）、炭化温度９００℃試料（炭化試料５４）を試作した。
【００７０】
また、カラムに充填したアミノリン酸基型キレート樹脂（住友化学工業製：Ｃ−４６７）に１．０ｍｏｌ／ｌの硝酸銅水溶液を通液し、交換容量まで銅イオンを吸着させ、イオン交換し、１１０℃で１２時間乾燥させた後、窒素雰囲気下、室温から所定の温度まで５℃／分で昇温し、該温度で３時間保持することにより炭化温度６００℃試料（炭化試料５５）、炭化温度８００℃試料（炭化試料５６）、炭化温度９００℃試料（炭化試料５７）を試作した。
【００７１】
同様に、カラムに充填したアミノリン酸基型キレート樹脂（住友化学工業製：Ｃ−４６７）に１．０ｍｏｌ／ｌの塩化チタン水溶液を通液し、交換容量までチタンイオンを吸着させ、イオン交換し、１１０℃で１２時間乾燥させた後、窒素雰囲気下、室温から所定の温度まで５℃／分で昇温し、該温度で３時間保持することにより炭化温度６００℃試料（炭化試料５８）、炭化温度８００℃試料（炭化試料５９）、炭化温度９００℃試料（炭化試料６０）を試作した。
【００７２】
試作した試料の製造条件と、Ｘ線回折の同定物、比表面積、細孔径分布、細孔容積等の諸性質を表６に、また、細孔径分布の一例を図２〜５に示す。また、Ｘ線回折パターンの一例を図６に示す。
【００７３】
【表６】
0003709267.tif 000007
【００７４】
表６より、添加する金属種が異なる場合でも、炭化温度が６５０℃より低い炭化試料４５、炭化試料４６、炭化試料５２、炭化試料５５、炭化試料５８では、細孔径分布の極大値がそれぞれ０．８ｎｍ以下のミクロポア側にあり、メソポア側に細孔径分布の極大値はなかった。これは、炭化温度が低いため、メソポア領域の細孔形成が進まなかったのが原因と推測される。また、炭化試料４７、炭化試料４８、炭化試料４９、炭化試料５３、炭化試料５４、炭化試料５６、炭化試料５７、炭化試料５９、炭化試料６０、賦活試料５０、賦活試料５１のように、７００℃以上の炭化温度および賦活温度で、細孔径分布の極大値が直径４ｎｍ付近に形成され、また、細孔直径Ｘ±αｎｍ（３．０≦Ｘ＜１０、α＝１．０：該細孔直径の分布範囲とする。）の細孔容積が大きくなり、特異的な細孔径分布が形成されていることが分かる。また、図６より、Ｘ線回折の同定物の解析結果で、７００℃以上の炭化処理を行った炭化試料４７、炭化試料４９において、ニッケルのピークの他に、２θ＝２６°付近にグラファイトの結晶ピークが観察された。これは、これらの試料が部分的に黒鉛化したメソポアカーボンであることを示す。一般に、炭化物が黒鉛化するには１５００℃〜２０００℃の高温が必要とされるが、本発明では、７００℃程度の低温炭化でも一部黒鉛化することが判明し、新規な炭素材料となり得ることが示唆される。また、炭化試料５６、炭化試料５７では、キレート樹脂のリン成分と銅が結合したリン化銅の生成が認められた。
【００７５】
比較例２
セルロース系繊維に、リン酸アンモニウムを１０重量％含浸させ乾燥した後、窒素ガス雰囲気下、室温から９００℃まで３０℃／時間で昇温し、３０分保持した後冷却して炭素質繊維を得た。ついでこの炭素質繊維を水蒸気／窒素（＝１／１）混合ガス雰囲気下８００℃で３０分保持し活性炭素繊維を得た。この活性炭素繊維の比表面積は８６４ｍ2 ／ｇであった。この活性炭素繊維を塩化ニッケル水溶液に浸し、ニッケル換算で４．４重量％および２９．６重量％添着させ、乾燥後、窒素ガス雰囲気下、室温より６００℃／時間の昇温速度で２００℃から水蒸気を導入して８５０℃で６０分保持し、冷却後取り出し、１規定塩酸で洗浄し水洗、乾燥して活性炭素繊維を原料とする比較試料６１、比較試料６２を得た。これらの比較試料の細孔径分布を図７に、細孔容積、比表面積、Ｘ線回折による同定物を表７に示す。
【００７６】
【表７】
0003709267.tif 000008
【００７７】
表７より、活性炭素繊維を原料とする比較試料６１、比較試料６２では、Ｎｉ共存化で熱処理を行っても、細孔直径Ｘ±αｎｍ（３．０≦Ｘ＜１０、α＝１．０：該細孔直径の分布範囲とする。）の範囲に細孔径分布の極大値を有せず、また、図７より、シャープな細孔径分布は認められず、ブロードな細孔径分布となった。
【００７８】
（フミン酸の吸着特性）
試験例１
フミン酸（和光純薬、試験化学用）０．８ｇに０．１規定ＮａＯＨ５０ｍｌを加え、還流冷却しながら、沸騰水浴中で３時間加熱後、冷却する。その後希塩酸でｐＨ＝７．０まで中和し、蒸留水を加え１００ｍｌにし、遠心分離した上澄液を分取し、目開き０．２２μｍのメンブランフィルターで吸引濾過する。濾液を蒸留水で１００倍に希釈し、フミン酸試験液としλ＝２７０ｎｍの紫外部吸光度Ｅ270 を測定したところ、吸光度はＥ270 ＝１．７であった。５０ｍｌのフミン酸試験液に、微粉砕して目開き４５μｍの篩を通過した０．０５〜０．２ｇの一定量の試料を加え、室温で３時間振とうし吸着処理した後、目開き０．４５μｍのメンブランフィルターで吸引濾過する。濾液のλ＝２７０ｎｍの紫外部吸光度を測定する。紫外部吸光度の吸着前後の差に液量を乗じ、加えた活性炭量で除した値をフミン酸吸着量とする。
【００７９】
実施例５の炭化試料４９、賦活試料５１および比較試料６２をそれぞれ１Ｎ塩酸で洗浄後、水洗し、乾燥した試料について、上記の方法によって求めたフミン酸吸着等温線を図８に示す。図８より、細孔直径Ｘ±αｎｍ（３．０≦Ｘ＜１０、α＝１．０：該細孔直径の分布範囲とする。）の範囲に細孔径分布の極大値を有する炭化試料４９、賦活試料５１は、フミン酸に対し、ともに高い吸着性能を示したのに対し、細孔直径Ｘ±αｎｍ（３．０≦Ｘ＜１０、α＝１．０：該細孔直径の分布範囲とする。）の範囲に細孔径分布の極大値を持たない比較試料６２は、低い吸着性能であった。この結果より、細孔直径Ｘ±αｎｍ（３．０≦Ｘ＜１０、α＝１．０：該細孔直径の分布範囲とする。）の範囲に細孔径分布の極大値を有する本発明のメソポアカーボンは、フミン酸の分子サイズに適応した細孔分布を有するため、フミン酸を効率的に吸着除去できることが分かる。
【００８０】
（ベンゼンの液相酸化反応）
試験例２
イオン交換樹脂を原料として試作した炭化試料４８、炭化試料５６、炭化試料５９を粒径が１８０〜３５５μｍとなるように粒径調整し、試料０．５ｇを反応触媒として、１００ｍｌの四つ口フラスコに、ベンゼン１０ｍｌ、酢酸４０ｍｌとともに加え、マグネティックスターラーで攪拌しながら、４０℃で酸素をバブリングすることによって反応させた。また、反応生成物を、水素をバブリングすることによって還元し、生成するフェノール量をガスクロマトグラフィーで分析することによって求め、ベンゼンの液相酸化反応を行なった。また、同様の操作を粉砕した比較試料６２を用いて行った。その結果を表８に示す。
【００８１】
【表８】
0003709267.tif 000009
【００８２】
表８より、炭化試料４８、炭化試料５６、炭化試料５９では、ベンゼンの液相酸化によりフェノールの生成が認められた。また、比較試料６２では、本実験でのベンゼンの液相酸化反応への活性が認められなかったことから、本発明のメソポアカーボンは、効果的な触媒活性を有することが分かる。
【００８３】
【図面の簡単な説明】
【図１】本発明における炭化試料１、炭化試料２、炭化試料３、炭化試料６の細孔径分布を示すグラフである。
【図２】本発明における炭化試料４５の細孔径分布を示すグラフである。
【図３】本発明における炭化試料４６の細孔径分布を示すグラフである。
【図４】本発明における炭化試料４７の細孔径分布を示すグラフである。
【図５】本発明における炭化試料４９の細孔径分布を示すグラフである。
【図６】本発明における炭化試料４５、炭化試料４６、炭化試料４７、炭化試料４９のＸ線回折パターンを示すグラフである。
【図７】本発明における比較試料６１、比較試料６２の細孔径分布を示すグラフである。
【図８】本発明のメソポアカーボン炭化試料４９、賦活試料５１のフミン酸溶液吸着等温線を比較試料６２とともに示すグラフである。
【図１】
0003709267.tif 000010
【図２】
0003709267.tif 000011
【図３】
0003709267.tif 000012
【図４】
0003709267.tif 000013
【図５】
0003709267.tif 000014
【図６】
0003709267.tif 000015
【図７】
0003709267.tif 000016
【図８】
0003709267.tif 000017